(57)【要約】    【課題】成形性、コントロール性能及び飛行性能に優れたゴルフボール２の提供。    【解決手段】ゴルフボール２は、コア４と、カバー６と、多数のディンプル８とを備えている。このカバー６は、熱可塑性スチレンエラストマーとアイオノマー樹脂とを主成分とする樹脂組成物からなる。この樹脂組成物の１９０℃におけるメルトインデックスは、４．０ｇ／１０ｍｉｎ以上である。ゴルフボール２の直径Ｄに対する最大ディンプルの直径ｄｍａｘの比率Ｒ１は、１０．５％以上１７．０％以下である。ゴルフボール２の直径Ｄに対して１０．５％以上１７．０％以下である直径ｄを備えたディンプル８の数がディンプル総数Ｎに占める比率Ｒ２は、２０％以上である。カバー６のショアＤ硬度は、５０以上６３以下である。【選択図】図１
2005087362.tif 000002
【特許請求の範囲】
【請求項１】
コアと、カバーと、このカバーの表面に形成された多数のディンプルとを備えており、
このカバーが熱可塑性スチレンエラストマーを含む樹脂組成物からなり、
この樹脂組成物の１９０℃におけるメルトインデックスが４．０ｇ／１０ｍｉｎ以上であり、
その直径Ｄに対する最大ディンプルの直径ｄｍａｘの比率Ｒ１が１０．５％以上１７．０％以下であるゴルフボール。
【請求項２】
上記直径Ｄに対して１０．５％以上１７．０％以下である直径ｄを備えたディンプルの数がディンプル総数Ｎに占める比率Ｒ２が２０％以上である請求項１に記載のゴルフボール。
【請求項３】
上記樹脂組成物の基材ポリマーが熱可塑性スチレンエラストマーとアイオノマー樹脂とを主成分としており、上記カバーのショアＤ硬度が５０以上６３以下である請求項１又は２に記載のゴルフボール。
【請求項４】
上記カバーの厚みが１．０ｍｍ以上１．８ｍｍ以下である請求項１から３のいずれかに記載のゴルフボール。
【請求項５】
上記ディンプル総数Ｎが１５０以上３６０以下である請求項１から４のいずれかに記載のゴルフボール。
【発明の詳細な説明】
【技術分野】
【０００１】
本発明は、ゴルフボールに関する。詳細には、本発明は、コアとカバーとを備えておりカバーにディンプルが形成されているゴルフボールに関する。
【背景技術】
【０００２】
一般的なゴルフボールは、コアとカバーとを備えている。コアには、単一のソリッドゴム層からなるもの、２以上のソリッドゴム層からなるもの、ソリッドゴム層と合成樹脂層からなるもの等が存在する。
【０００３】
カバーの表面には、多数のディンプルが形成されている。ディンプルの役割は、飛行時のゴルフボール周りの空気の流れを乱すことによって乱流剥離を起こさせることにある。乱流剥離によって空気のゴルフボールからの剥離点が後方にシフトし、抗力が小さくなる。乱流剥離によってバックスピンに起因するゴルフボールの上側と下側とにおける剥離点の差が助長され、ゴルフボールに作用する揚力が高められる。
【０００４】
飛行性能向上が意図された種々のディンプルが、提案されている。例えば、ディンプルの個数、面積、容積、断面形状等の改良が試みられている（特開平４−３４７１７７号公報等参照）。
【０００５】
カバーの成形には、射出成形法又は圧縮成形法が採用される。いずれの成形法の場合も、金型のキャビティ面とコアとの間を、溶融した樹脂組成物が流動する。流動が不十分であると、エアーの残留、ベアー、コアの偏芯等の不良が生じる。流動性（すなわち成形性）向上が意図された種々の樹脂組成物が提案されている。例えば、特開２００１−３４８４６７公報には、熱可塑性エラストマーとワックスとがブレンドされたカバー用の樹脂組成物が開示されている。特開平１０−８０５０５号公報には、アイオノマー樹脂と熱可塑性スチレンエラストマーとがブレンドされた樹脂組成物が開示されている。
【０００６】
ゴルフボールにとって、コントロール性能も重要である。コントロール性能は、スピン性能と相関する。バックスピンの速度が大きいと、ラン（ゴルフボールが落下した地点から静止した地点までの距離）が小さい。ゴルファーにとって、バックスピンのかかりやすいゴルフボールは、目標地点に静止させやすい。サイドスピンの速度が大きいと、ゴルフボールは曲がりやすい。ゴルファーにとって、サイドスピンのかかりやすいゴルフボールは、意図的に曲げやすい。上級ゴルファーは、特にアイアンショットでのコントロール性能を重視する。
【特許文献１】特開平４−３４７１７７号公報
【特許文献２】特開２００１−３４８４６７公報
【特許文献３】特開平１０−８０５０５号公報
【発明の開示】
【発明が解決しようとする課題】
【０００７】
前述のように、バックスピンは揚力を発生させる。揚力はゴルフボールの飛行性能上必要不可欠なものであるが、この揚力が過大であるとかえって飛距離が低下する。特に、ドライバーで打撃され高速で飛行するゴルフボールに働く揚力が過大であると、ゴルフボールがホップし、大幅に飛距離が低下する。本発明の目的は、成形性、コントロール性能及び飛行性能に優れたゴルフボールの提供にある。
【課題を解決するための手段】
【０００８】
本発明に係るゴルフボールは、コアと、カバーと、このカバーの表面に形成された多数のディンプルとを備えている。このカバーは、熱可塑性スチレンエラストマーを含む樹脂組成物からなる。この樹脂組成物の１９０℃におけるメルトインデックスは、４．０ｇ／１０ｍｉｎ以上である。ゴルフボールの直径Ｄに対する最大ディンプルの直径ｄｍａｘの比率Ｒ１は、１０．５％以上１７．０％以下である。
【０００９】
好ましくは、ゴルフボールの直径Ｄに対して１０．５％以上１７．０％以下である直径ｄを備えたディンプルの数がディンプル総数Ｎに占める比率Ｒ２は、２０％以上である。
【００１０】
好ましくは、樹脂組成物の基材ポリマーは、熱可塑性スチレンエラストマーとアイオノマー樹脂とを主成分とする。この樹脂組成物からなるカバーのショアＤ硬度は、５０以上６３以下である。
【００１１】
好ましくは、カバーの厚みは１．０ｍｍ以上１．８ｍｍ以下である。好ましくは、ディンプル総数Ｎは、１５０以上３６０以下である。
【発明の効果】
【００１２】
このゴルフボールでは、カバー成形時の不良が生じにくい。このゴルフボールでは、スチレンエラストマーがスピン性能（すなわちコントロール性能）に寄与する。このゴルフボールは、飛行性能にも優れる。このゴルフボールの飛行性能が優れている理由は詳細には不明であるが、最大ディンプルが高速領域での揚力が過剰となることを抑制するためと推測される。
【発明を実施するための最良の形態】
【００１３】
以下、適宜図面が参照されつつ、好ましい実施形態に基づいて本発明が詳細に説明される。
【００１４】
図１は、本発明の一実施形態に係るゴルフボール２が示された模式的断面図である。このゴルフボール２は、球状のコア４と、カバー６とを備えている。カバー６の表面には、多数のディンプル８が形成されている。カバー６の表面のうちディンプル８以外の部分は、ランド１０である。このゴルフボール２は、カバー６の外側にペイント層及びマーク層を備えているが、これらの層の図示は省略されている。
【００１５】
このゴルフボール２の直径は、４０ｍｍから４５ｍｍ、さらには４２ｍｍから４４ｍｍである。米国ゴルフ協会（ＵＳＧＡ）の規格が満たされる範囲で空気抵抗が低減されるという観点から、直径は４２．６７ｍｍ以上４２．８０ｍｍ以下が特に好ましい。このゴルフボール２の質量は、４０ｇ以上５０ｇ以下、さらには４４ｇ以上４７ｇ以下である。ＵＳＧＡの規格が満たされる範囲で慣性が高められるという観点から、質量は４５．００ｇ以上４５．９３ｇ以下が特に好ましい。
【００１６】
コア４は、ゴム組成物が架橋されることによって形成されている。ゴム組成物の基材ゴムとしては、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点からポリブタジエンが好ましく、特にハイシスポリブタジエンが好ましい。
【００１７】
コア４の架橋には、通常は共架橋剤が用いられる。反発性能の観点から好ましい共架橋剤は、アクリル酸亜鉛、アクリル酸マグネシウム、メタクリル酸亜鉛及びメタクリル酸マグネシウムである。ゴム組成物には、共架橋剤と共に有機過酸化物が配合されるのが好ましい。好適な有機過酸化物としては、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００１８】
ゴム組成物には、充填剤、硫黄、老化防止剤、着色剤、可塑剤、分散剤等の各種添加剤が、必要に応じて適量配合される。ゴム組成物に、架橋ゴム粉末又は合成樹脂粉末が配合されてもよい。
【００１９】
コア４の直径は３０．０ｍｍ以上４２．０ｍｍ以下、さらには３８．０ｍｍ以上４１．５ｍｍ以下である。コア４が、２以上の層から構成されてもよい。
【００２０】
本明細書においてカバー６とは、ペイント層及びマーク層を除く最外層を意味する。カバーが２層構造であると称されるゴルフボールが存在するが、この場合は、外側の層が本明細書におけるカバー６に相当する。
【００２１】
カバー６は熱可塑性樹脂組成物からなる。この樹脂組成物は、基材ポリマーとして、熱可塑性スチレンエラストマーを含んでいる。この熱可塑性スチレンエラストマーは、ゴルフボール２のスピン速度を高め、そのコントロール性能を向上させる。コントロール性能の観点から、全基材ポリマーに占める熱可塑性スチレンエラストマーの比率は５質量％以上が好ましく、１０質量％以上が特に好ましい。ゴルフボール２の反発性能及び耐久性の観点から、比率は５０質量％以下が好ましく、３０質量％以下が特に好ましい。
【００２２】
熱可塑性スチレンエラストマーは、その分子中にハードセグメントとしてのスチレンブロックを含有する。熱可塑性スチレンエラストマーには、スチレン−ブタジエン−スチレンブロック共重合体（ＳＢＳ）、スチレン−イソプレン−スチレンブロック共重合体（ＳＩＳ）、スチレン−イソプレン−ブタジエン−スチレンブロック共重合体（ＳＩＢＳ）、ＳＢＳの水添物、ＳＩＳの水添物及びＳＩＢＳの水添物が含まれる。ＳＢＳの水添物としては、スチレン−エチレン−ブチレン−スチレンブロック共重合体（ＳＥＢＳ）が挙げられる。ＳＩＳの水添物としては、スチレン−エチレン−プロピレン−スチレンブロック共重合体（ＳＥＰＳ）が挙げられる。ＳＩＢＳの水添物としては、スチレン−エチレン−エチレン−プロピレン−スチレンブロック共重合体（ＳＥＥＰＳ）が挙げられる。
【００２３】
本発明では、スチレンブロックを含有する熱可塑性エラストマーとオレフィンとのポリマーアロイも、「熱可塑性スチレンエラストマー」と称される。ポリマーアロイ中のオレフィン成分は、他の基材ポリマーとの相溶性向上に寄与すると推測される。このポリマーアロイが用いられることにより、ゴルフボール２の反発性能が向上する。ポリマーアロイには、炭素数が２以上１０以下のオレフィンが用いられる。好適なオレフィンとしては、エチレン、プロピレン、ブテン及びテンペンが例示される。エチレン及びプロピレンが特に好ましい。ポリマーアロイの具体例としては、三菱化学社の商品名「ラバロンＳＪ４４００Ｎ」、「ラバロンＳＪ５４００Ｎ」、「ラバロンＳＪ６４００Ｎ」、「ラバロンＳＪ７４００Ｎ」、「ラバロンＳＪ８４００Ｎ」、「ラバロンＳＪ９４００Ｎ」及び「ラバロンＳＲ０４」が挙げられる。
【００２４】
カバー６に、熱可塑性スチレンエラストマーと共に、他のポリマーが併用されてもよい。好適なポリマーとしては、アイオノマー樹脂、熱可塑性ポリウレタンエラストマー、熱可塑性ポリアミドエラストマー、熱可塑性ポリエステルエラストマー及び熱可塑性ポリオレフィンエラストマーが例示される。
【００２５】
アイオノマー樹脂と熱可塑性スチレンエラストマーとが併用されるのが、特に好ましい。アイオノマー樹脂は、ゴルフボール２の反発性能及び耐久性能に寄与する。反発性能及び耐久性の観点から、アイオノマー樹脂と熱可塑性スチレンエラストマーとの質量比は６０／４０以上が好ましく、８０／２０以上が特に好ましい。コントロール性能の観点から、質量比は９５／５以下が好ましく、９０／１０以下が特に好ましい。アイオノマー樹脂と熱可塑性スチレンエラストマーとの合計量が全基材ポリマーに占める比率は６０質量％以上が好ましく、８０質量％以上が特に好ましい。
【００２６】
成形性の観点から、１９０℃におけるメルトインデックス（ＭＩ）が４．０ｇ／１０ｍｉｎ以上であるアイオノマー樹脂が好ましく、５．０ｇ／１０ｍｉｎ以上であるアイオノマー樹脂が特に好ましい。通常得られるアイオノマー樹脂のメルトインデックスは、２０．０ｇ／１０ｍｉｎ以下である。好ましいアイオノマー樹脂の具体例としては、以下のものが挙げられる。
三井デュポンポリケミカル社
商品名「ハイミラン１５５５」  ＭＩ：１０．０ｇ／１０ｍｉｎ
商品名「ハイミラン１５５７」  ＭＩ：５．０ｇ／１０ｍｉｎ
商品名「ハイミラン１６５２」  ＭＩ：５．０ｇ／１０ｍｉｎ
商品名「ハイミラン１７０２」  ＭＩ：１４．０ｇ／１０ｍｉｎ
商品名「ハイミラン１７０５」  ＭＩ：５．０ｇ／１０ｍｉｎ
デュポン社
商品名「サーリン８９４５」  ＭＩ：４．８ｇ／１０ｍｉｎ
商品名「サーリン９９４５」  ＭＩ：５．２ｇ／１０ｍｉｎ
【００２７】
樹脂組成物の１９０℃におけるメルトインデックスは、４．０ｇ／１０ｍｉｎ以上である。この樹脂組成物は、成形性に優れる。成形性の観点から、メルトインデックスは４．５ｇ／１０ｍｉｎ以上がより好ましく、５．０ｇ／１０ｍｉｎ以上が特に好ましい。一般的には、樹脂組成物のメルトインデックスは２０．０ｇ／１０ｍｉｎ以下である。メルトインデックスは、２．１６ｋｇｆの荷重下における樹脂組成物の１０分間の流量である。メルトインデックスは、東洋精機社の商品名「メルトインデクサー」によって測定される。
【００２８】
樹脂組成物には、必要に応じ、二酸化チタンのような着色剤、硫酸バリウムのような充填剤、分散剤、酸化防止剤、紫外線吸収剤、光安定剤、蛍光剤、蛍光増白剤等が適量配合される。比重調整の目的で、カバー６にタングステン、モリブデン等の高比重金属の粉末が配合されてもよい。
【００２９】
カバー６の硬度は、５０以上６３以下が好ましい。硬度が上記範囲未満であると、過剰なスピンによってゴルフボール２の飛距離が不十分となることがある。この観点から、硬度は５３以上がより好ましく、５５以上が特に好ましい。硬度が上記範囲を越えると、ゴルフボール２の打球感及び耐久性が不十分となることがある。この観点から、硬度は６０以下が特に好ましい。硬度は、「ＡＳＴＭ−Ｄ  ２２４０−６８」の規定に準拠して、スプリング式硬度計ショアＤ型が取り付けられた自動ゴム硬度計（高分子計器社の商品名「ＬＡ１」）によって測定される。測定には、カバー６と同一の材料からなり厚みが約２ｍｍであるシートが用いられる。測定に先立ち、シートは２３℃の温度下に２週間保管される。測定時には、３枚のシートが重ね合わされる。
【００３０】
カバー６の厚みは、１．０ｍｍ以上１．８ｍｍ以下が好ましい。このカバー６は、比較的薄い。薄いカバー６の成形では不良が生じやすいが、上記樹脂組成物が用いられることで、不良が抑制される。厚みが上記範囲未満であると、上記樹脂組成物が用いられても、カバー６の成形に困難を伴う。この観点から、厚みは１．２ｍｍ以上がより好ましく、１．４ｍｍ以上が特に好ましい。厚みが上記範囲を越えると、ゴルフボール２の反発性能及び飛行性能が不十分となることがある。この観点から、厚みは１．６ｍｍ以下がより好ましい。カバー６は、射出成形法又は圧縮成形法によって成形される。
【００３１】
図２は、図１のゴルフボール２が示された拡大平面図である。図２から明らかなように、全てのディンプル８の平面形状は円である。このゴルフボール２は、直径が５．６０ｍｍであるディンプルＡと、直径が５．１０ｍｍであるディンプルＢと、直径が４．９０ｍｍであるディンプルＣと、直径が４．５０ｍｍであるディンプルＤと、直径が４．３０ｍｍであるディンプルＥと、直径が３．９０ｍｍであるディンプルＦと、直径が２．８０ｍｍであるディンプルＧとを備えている。ディンプルＡの個数は１８個であり、ディンプルＢの個数は１０２個であり、ディンプルＣの個数は２４個であり、ディンプルＤの個数は１８個であり、ディンプルＥの個数は７２個であり、ディンプルＦの個数は３６個であり、ディンプルＧの個数は２４個である。このゴルフボール２のディンプル総数Ｎは、２９４個である。
【００３２】
本明細書において最大ディンプルとは、その直径が最も大きなディンプル８を意味する。非円形ディンプルの場合は、この非円形ディンプルと同一面積の円形ディンプル８が想定され、この円形ディンプル８の直径が非円形ディンプルの直径とされる。図２に示されたゴルフボール２の最大ディンプルは、ディンプルＡである。換言すれば、最大ディンプルの直径ｄｍａｘは５．６０ｍｍである。ゴルフボール２の直径Ｄ（この例では４２．６７ｍｍ）に対する最大ディンプルの直径ｄｍａｘ（この例では５．６ｍｍ）の比率Ｒ１は、１３．１％である。
【００３３】
このゴルフボール２では、従来のゴルフボール２に比べて比率Ｒ１が大きい。換言すれば、最大ディンプルは極めて大きい。この最大ディンプルは、高速領域での過剰の揚力を抑制する。このゴルフボール２では、軟質なカバー６に起因してスピン速度が大きいにも関わらず、最大ディンプルによってホップが抑制される。このゴルフボール２では、成形性と飛行性能とが両立される。空力特性の観点から、比率Ｒ１は１０．５％以上に設定される。比率Ｒ１は１２．０％以上がより好ましく、１３．０％以上が特に好ましい。比率Ｒ１が大きすぎると、実質的に球体であるというゴルフボール２本来の特徴が損なわれ、飛行性能の低下を招いたり、ゴルフボール２がグリーン上で転がりにくくなることがある。この観点から、比率Ｒ１は１７．０％以下が好ましく、１６．０％以下がより好ましく、１５．０％以下が特に好ましい。
【００３４】
ゴルフボール２の直径Ｄに対して１０．５％以上１７．０％以下である直径ｄを備えたディンプル８は、ゴルフボール２の空力特性向上に寄与する。ゴルフボール２の直径Ｄに対して１０．５％以上１７．０％以下である直径ｄを備えたディンプル８の数がディンプル総数Ｎに占める比率Ｒ２は、２０％以上が好ましい。比率Ｒ２が２０％以上であるゴルフボール２は、飛行性能に優れる。この観点から、比率Ｒ２は２２％以上がより好ましく、３０％以上が特に好ましい。比率Ｒ２は、理想的には１００％である。
【００３５】
飛行性能の観点から、全てのディンプル８においてその直径ｄがゴルフボール２の直径Ｄの５．０％以上、さらには５．５％以上、特には５．８％以上とされるのが好ましい。
【００３６】
図３は、図１のゴルフボール２の一部が示された模式的拡大断面図である。この図では、ディンプル８の最深部分を通過する断面が示されている。この図において両矢印ｄで示されているのは、ディンプル８の直径である。この直径ｄは、ディンプル８の両端に共通の接線が画かれたときの両接点の距離である。また、ゴルフボール２の仮想球（ディンプル８が存在しないと仮定されたときの球であり、図３において二点鎖線で示されている）とディンプル８の表面とに囲まれた部分の容積が、ディンプル容積である。
【００３７】
ディンプル８の面積は、無限遠からゴルフボール２の中心を見た場合の、ディンプル８の輪郭に囲まれた領域の面積（すなわち平面形状の面積）である。円形ディンプル８の場合は、下記数式によって面積ｓが算出される。
ｓ＝（ｄ／２）２・π
【００３８】
図２に示されたゴルフボール２では、ディンプルＡの面積ｓは２４．６３ｍｍ２であり、ディンプルＢの面積ｓは２０．４３ｍｍ２であり、ディンプルＣの面積ｓは１８．８６ｍｍ２であり、ディンプルＤの面積ｓは１５．９０ｍｍ２であり、ディンプルＥの面積ｓは１４．５２ｍｍ２であり、ディンプルＦの面積ｓは１１．９５ｍｍ２であり、ディンプルＧの面積ｓは６．１５ｍｍ２である。このゴルフボール２では、面積ｓの総和Ｓは、４８８９．３ｍｍ２である。この総面積Ｓの仮想球の表面積に対する比率が、表面積占有率Ｙである。このゴルフボール２では、表面積占有率Ｙは８５．５％である。表面積占有率Ｙは７５％以上８８％以下が好ましい。
【００３９】
ディンプル８の総数Ｎは、１５０個以上３６０個以下が好ましい。総数Ｎが上記範囲未満であると、実質的に球体であるというゴルフボール２本来の特徴が損なわれることがある。この観点から、総数Ｎは１８０個以上がより好ましい。総数Ｎが上記範囲を超えると、１０．５％以上の比率Ｒ１が達成されにくい。この観点から、総数Ｎは３５０個以下がより好ましく、３４０個以下が特に好ましい。
【００４０】
ディンプル容積の総和は、４００ｍｍ３以上８００ｍｍ３以下が好ましい。総容積が上記範囲未満であると、ホップする弾道となるおそれがある。この観点から、総容積は４５０ｍｍ３以上がより好ましく、５００ｍｍ３以上が特に好ましい。総容積が上記範囲を超えると、ドロップする弾道となるおそれがある。この観点から、総容積は７７０ｍｍ３以下がより好ましく、７５０ｍｍ３以下が特に好ましい。
【００４１】
形成されるディンプル８は１種類のみでもいいが、飛行性能の観点から、直径又は深さの異なる２種以上、特には３種以上のディンプル８が形成されるのが好ましい。円形のディンプル８に代えて、又は円形のディンプル８とともに、非円形ディンプルが形成されてもよい。非円形ディンプルの具体例としては、多角形ディンプル、楕円形ディンプル、長円形ディンプル、卵形ディンプル等が挙げられる。
【００４２】
ゴルフボールの圧縮変形量は、２．５ｍｍ以上３．５ｍｍ以下が好ましい。圧縮変形量が上記範囲未満であると、過剰のスピンによりゴルフボールがホップすることがある。この観点から、圧縮変形量は２．７ｍｍ以上がより好ましく、２．９ｍｍ以上が特に好ましい。圧縮変形量が上記範囲を越えると、打球感が重くなることがある。この観点から、圧縮変形量は３．３ｍｍ以下がより好ましく、３．２ｍｍ以下が特に好ましい。圧縮変形量の測定では、まず測定対象であるゴルフボール２が金属製の剛板の上に置かれる。次に、球体に向かって金属製の円柱が徐々に降下する。この円柱の底面と剛板との間に挟まれたゴルフボール２は、変形する。球体に９８Ｎの初荷重がかかった状態から１２７４Ｎの終荷重がかかった状態までの円柱の移動距離が、圧縮変形量である。
【００４３】
図４は、本発明の他の実施形態に係るゴルフボール１２が示された平面図である。このゴルフボール１２は、多数のディンプル１４を備えている。図４から明らかなように、全てのディンプル１４の平面形状は円である。このゴルフボール１２は、直径が６．２０ｍｍであるディンプルＡと、直径が４．３０ｍｍであるディンプルＢと、直径が３．５０ｍｍであるディンプルＣと、直径が２．５０ｍｍであるディンプルＤとを備えている。ディンプルＡの個数は８０個であり、ディンプルＢの個数は８８個であり、ディンプルＣの個数は８０個であり、ディンプルＤの個数は４０個である。このゴルフボール１２のディンプル総数Ｎは、２８８個である。
【００４４】
このゴルフボール１２のカバーは、熱可塑性スチレンエラストマーを含む樹脂組成物からなる。この樹脂組成物の１９０℃におけるメルトインデックスは、４．０ｇ／１０ｍｉｎ以上である。このゴルフボール１２では、最大ディンプルの直径ｄｍａｘは６．２０ｍｍである。このゴルフボール１２の比率Ｒ１は、１４．５％である。このゴルフボール１２では、ゴルフボール１２の直径Ｄに対して１０．５％以上１７．０％以下である直径ｄを備えたディンプル１４の数がディンプル総数Ｎに占める比率Ｒ２は、２７．８％である。このゴルフボール１２は、成形性、コントロール性能及び飛行性能に優れる。
【００４５】
図５は、本発明のさらに他の実施形態に係るゴルフボール１６が示された平面図である。このゴルフボール１６は、多数のディンプル１８を備えている。図５から明らかなように、全てのディンプル１８の平面形状は円である。このゴルフボール１６は、直径が４．５０ｍｍであるディンプルＡと、直径が３．４０ｍｍであるディンプルＢとを備えている。ディンプルＡの個数は１６８であり、ディンプルＢの個数は１６８個である。このゴルフボール１６のディンプル総数Ｎは、３３６個である。
【００４６】
このゴルフボール１６のカバー１８は、熱可塑性スチレンエラストマーを含む樹脂組成物からなる。この樹脂組成物の１９０℃におけるメルトインデックスは、４．０ｇ／１０ｍｉｎ以上である。このゴルフボール１６では、最大ディンプルの直径ｄｍａｘは４．５０ｍｍである。このゴルフボール１６の比率Ｒ１は、１０．５％である。このゴルフボール１６では、ゴルフボール１６の直径Ｄに対して１０．５％以上１７．０％以下である直径ｄを備えたディンプル１８の数がディンプル総数Ｎに占める比率Ｒ２は、５０．０％である。このゴルフボール１６は、成形性、コントロール性能及び飛行性能に優れる。
【実施例】
【００４７】
以下、実施例によって本発明の効果が明らかにされるが、この実施例の記載に基づいて本発明が限定的に解釈されるべきではない。
【００４８】
［実施例１］
ポリブタジエン（ジェイエスアール社の商品名「ＢＲ−１１」）１００質量部、アクリル酸亜鉛３１質量部、酸化亜鉛５質量部、硫酸バリウム１４．０質量部、ジフェニルジスルフィド０．５質量部及びジクミルパーオキサイド０．８質量部を混練し、ゴム組成物を得た。このゴム組成物を共に半球状キャビティを備えた上型及び下型からなる金型に投入し、１７０℃で１５分間加熱して、直径が３９．６ｍｍのコアを得た。一方、アイオノマー樹脂（商品名「ハイミラン１５５５」）４５質量部、他のアイオノマー樹脂（商品名「ハイミラン１５５７」）４５質量部、熱可塑性スチレンエラストマー（商品名「ラバロンＳＲ０４」）１０質量部及び二酸化チタン３質量部を混練し、樹脂組成物を得た。上記コアを、内周面に多数の突起を備えた金型に投入し、コアの周囲に上記樹脂組成物を射出して、厚みが１．６ｍｍであるカバーを成形した。カバーには、突起の形状が反転した形状のディンプルが多数形成された。このカバーに塗装を施して、直径が４２．７ｍｍである実施例１のゴルフボールを得た。このゴルフボールのディンプル仕様は、下記表４に示されたタイプＩである。
【００４９】
［実施例２から３及び比較例１から２］
金型を変更してディンプルの仕様を異ならせた他は実施例１と同様にして、実施例２から３及び比較例１から２のゴルフボールを得た。ディンプル仕様の詳細が、下記の表１及び表４に示されている。
【００５０】
［実施例４から５及び比較例３から４］
カバーの材質を変更した他は実施例１と同様にして、実施例４から５及び比較例３から４のゴルフボールを得た。カバーの仕様の詳細が、下記の表１及び表３に示されている。
【００５１】
［実施例６］
コアの材質を変更した他は実施例１と同様にして、実施例６のゴルフボールを得た。コアの仕様の詳細が、下記の表１及び表２に示されている。
【００５２】
［飛距離テスト］
ツルテンパー社のスイングマシンに、メタルヘッドを備えたドライバー（住友ゴム工業株式会社の商品名「ＸＸＩＯ」、シャフト硬度：Ｓ、ロフト角度：１０°）を装着した。ヘッド速度が４５ｍ／ｓｅｃとなるようにマシン条件を設定し、ゴルフボールを打撃して、打ち出し角度、打撃直後のスピン速度、キャリー（発射地点から落下地点までの距離）及びトータル飛距離（発射地点から静止地点までの距離）を測定した。５回の測定の平均値が、下記の表１に示されている。
【００５３】
［成形性の評価］
２００個のゴルフボールを成形し、樹脂組成物の充填不足が生じるか否かを目視で評価した。この結果が、下記の表１に示されている。
【００５４】
【表１】
2005087362.tif 000003
【００５５】
【表２】
2005087362.tif 000004
【００５６】
【表３】
2005087362.tif 000005
【００５７】
【表４】
2005087362.tif 000006
【００５８】
表１に示されるように、実施例のゴルフボールはスピン性能、飛行性能及び成形性に優れている。この評価結果から、本発明の優位性は明らかである。
【産業上の利用可能性】
【００５９】
本発明は、３以上の層からなるゴルフボールにも適用されうる。
【図面の簡単な説明】
【００６０】
【図１】図１は、本発明の一実施形態に係るゴルフボールが示された模式的断面図である。
【図２】図２は、図１のゴルフボールが示された拡大平面図である。
【図３】図３は、図１のゴルフボールの一部が示された模式的拡大断面図である。
【図４】図４は、本発明の他の実施形態に係るゴルフボールが示された平面図である。
【図５】図５は、本発明のさらに他の実施形態に係るゴルフボールが示された平面図である。
【図６】図６は、比較例に係るゴルフボールが示された平面図である。
【図７】図７は、比較例に係るゴルフボールが示された平面図である。
【符号の説明】
【００６１】
２、１２、１６・・・ゴルフボール
４・・・コア
６・・・カバー
８、１４、１８・・・ディンプル
１０・・・ランド
【図１】
2005087362.tif 000007
【図２】
2005087362.tif 000008
【図３】
2005087362.tif 000009
【図４】
2005087362.tif 000010
【図５】
2005087362.tif 000011
【図６】
2005087362.tif 000012
【図７】
2005087362.tif 000013